(57)【要約】  【課題】  光照射により配向規制力を発現させることが可能な光配向膜と、液晶性化合物を含んでなる光学機能層を備えた光学素子であって、光配向膜と光学機能層との間の密着性を高めるとともに各層の耐久性を向上させることができる光学素子を提供する。  【解決手段】    少なくとも支持体、光配向膜、及び光学機能層を含む光学素子であって、該光配向膜は、光二量化可能な基を有する化合物を含む光配向膜形成用組成物を用いて形成されたものであり、該光学機能層は、光学機能層形成用組成物を用いて形成されたものであり、該光学機能層形成用組成物は、１種類以上の化合物を含み、何れかの化合物において光二量化可能な基、エチレン性不飽和結合、及び液晶性の何れか１種類以上を有し、且つ、組成物全体として、光二量化可能な基、エチレン性不飽和結合及び液晶性を有する光学素子である。  【選択図】  なし【特許請求の範囲】
【請求項１】
少なくとも支持体、光配向膜、及び光学機能層を含む光学素子であって、
該光配向膜は、光二量化可能な基を有する化合物を含む光配向膜形成用組成物を用いて形成されたものであり、
該光学機能層は、光学機能層形成用組成物を用いて形成されたものであり、該光学機能層形成用組成物は、１種類以上の化合物を含み、何れかの化合物において光二量化可能な基、エチレン性不飽和結合、及び液晶性の何れか１種類以上を有し、且つ、組成物全体として、光二量化可能な基、エチレン性不飽和結合及び液晶性を有することを特徴とする光学素子。
【請求項２】
前記光学機能層形成用組成物が、一分子中に光二量化可能な基とエチレン性不飽和結合を有する液晶性化合物を含む請求項１に記載の光学素子。
【請求項３】
前記光学機能層形成用組成物が、一分子中に光二量化可能な基とエチレン性不飽和結合を有する化合物、及び、エチレン性不飽和結合を複数有する液晶性化合物を含む請求項１に記載の光学素子。
【請求項４】
前記一分子中に光二量化可能な基とエチレン性不飽和結合を有する化合物がさらに液晶性である請求項３に記載の光学素子。
【請求項５】
前記支持体と光配向膜の間にバリヤ層を含む、請求項１乃至４の何れか１項に記載の光学素子。
【発明の詳細な説明】
【技術分野】
【０００１】
本発明は、位相差板や偏光板、ディスプレイ用カラーフィルター等の光学素子に関し、とりわけ、光照射により配向規制力を発現させることが可能な配向膜と、液晶性化合物を含んでなる光学機能層を備えた光学素子に関する。
【背景技術】
【０００２】
一般に、液晶は、分子配列の可逆的運動性を利用して、ＴＮ（ｔｗｉｓｔｅｄ  ｎｅｍａｔｉｃ）型やＳＴＮ（ｓｕｐｅｒ  ｔｗｉｓｔｅｄ  ｎｅｍａｔｉｃ）型に代表されるディスプレイ素子等の媒体として用いられる他、その配向性と屈折率異方性とを利用して、位相差板や偏光板、ディスプレイ用カラーフィルター等の光学素子としても用いられている。
【０００３】
ここで、後者の用途に関しては、近年、重合性の液晶材料からなる液晶層を屈折率異方性層として備えた光学素子が数多く提案されている。具体的に例えれば、特許文献１には、特殊な重合性の液晶化合物を用いて作製される、波長選択反射性及び偏光選択反射性の機能を持つ光学素子が示されている。また、特許文献２には、棒状構造を持つ重合性の液晶化合物を用いて作製される複屈折板が示されている。さらに、特許文献３には、円盤状構造を持つ重合性の液晶化合物を用いて作製される光学補償シートが示されている。
【０００４】
ところで、このような光学素子としては、プラスチックフィルム等を支持体とし、その支持体上に配向膜を介して重合性の液晶材料からなる配向性と屈折率異方性を有する光学機能層を積層するものが一般的に用いられている。
【０００５】
ここで、支持体と光学機能層との間に設けられる配向膜は、屈折率異方性を有する光学機能層中の液晶分子の配向方向を規制する配向規制力を有するものである。このような配向膜は、例えば、配向性のあるポリイミドやポリビニルアルコール等のポリマーの層を支持体上に形成した後、当該ポリマーの層に対してラビング処理等の配向処理を施すことにより形成することができる。なお、配向処理としてラビング処理を施す場合には、配向膜の表面に静電気や埃が発生してしまう問題があるので、ラビング処理を施すことなく配向膜に配向規制力を発現させる手法も研究されている。その一つが、光を照射することにより配向膜の表面に配向規制力（異方性）を生成する光配向法である。光配向法に用いられる配向膜は光配向膜と呼ばれている。光配向法はラビング処理と比べて、光学機能層中の液晶のダイレクタ方向を容易に制御できるという利点もある。
【０００６】
なお、このような光配向法には、分子の形状のみを変形させて配向状態を可逆的に変化させる「光異性化」と、分子そのものを変化させる「光反応型」とがある。なお、後者の「光反応型」は、さらに、二量化型、分解型、結合型、及び分解−結合型等に分けられる。
【０００７】
上記において説明したような支持体、光配向膜及び光学機能層からなる光学素子においては、光学素子の各層の光学特性が良好であることはもちろん重要であるが、各層間の密着性や各層の耐久性が良好であることも重要である。後者の問題に関しては、例えば、光学素子を構成する光配向膜と光学機能層との間の密着性が悪いと、光学機能層が光配向膜から剥がれやすくなるという問題がある。
【０００８】
このような問題を解消するために、従来においては次のような手法が提案されている。特許文献４では、支持体と光配向膜の間に２Ｇｐａ未満の押し込み弾性率を示す層を配置することにより応力クラックをなくし、光学機能層の密着性を改善する手法が提案されているが、この手法は、光配向膜と光学機能層を直接密着させるものではなく、実用的には不十分である。
【特許文献１】特表２００２−５３３７４２号公報
【特許文献２】特開平５−２１５９２１号公報
【特許文献３】特開平８−３３８９１３号公報
【特許文献４】特開２００４−１３９０８４号公報
【発明の開示】
【発明が解決しようとする課題】
【０００９】
そこで本発明は、前記した従来技術の問題点を解決し、光照射により配向規制力を発現させることが可能な光配向膜と、液晶性化合物を含んでなる光学機能層を備えた光学素子であって、光配向膜と光学機能層との間の密着性を高めるとともに各層の耐久性を向上させることができる光学素子を提供することを目的とする。
【課題を解決するための手段】
【００１０】
前記した課題を解決するために本発明の光学素子は、少なくとも支持体、光配向膜、及び光学機能層を含む光学素子であって、該光配向膜は、光二量化可能な基を有する化合物を含む光配向膜形成用組成物を用いて形成されたものであり、該光学機能層は、光学機能層形成用組成物を用いて形成されたものであり、該光学機能層形成用組成物は、１種類以上の化合物を含み、何れかの化合物において光二量化可能な基、エチレン性不飽和結合、及び液晶性の何れか１種類以上を有し、且つ、組成物全体として、光二量化可能な基、エチレン性不飽和結合及び液晶性を有することを特徴とする。
【発明の効果】
【００１１】
本発明によれば、光配向膜形成用組成物と光学機能層形成用組成物が共に、光二量化可能な基を有する化合物を含んでいるため光配向膜と光学機能層の親和性が高く、光配向膜と光学機能層の界面における密着性を向上させることができる。
【発明を実施するための最良の形態】
【００１２】
図１に、本発明の光学素子の基本的な層構成の１例を示す。図１において、１は支持体、２は支持体１上に形成された光配向膜、３は光配向膜２上に形成された光学機能層である。図２に、本発明の光学素子の基本的な層構成のさらに別の１例を示す。図２の光学素子は、図１の光学素子において、支持体１と光配向膜２との間に、バリヤ層４を設けたものである。これらの層構成の光学素子には、位相差板、偏光素子、ディスプレイ用カラーフィルターが挙げられる。
【００１３】
本発明の光学素子において、光配向膜に使用される光配向膜形成用組成物と、光学機能層に使用される光学機能層形成用組成物は、各組成物の種類によって、次の組み合わせが挙げられる。
【００１４】
（１）光配向膜形成用組成物に、光二量化可能な基を有する化合物が含まれ、一方、光学機能層形成用組成物に、一分子中に光二量化可能な基とエチレン性不飽和結合を有する液晶性化合物が含まれる。
【００１５】
（２）光配向膜形成用組成物に、光二量化可能な基を有する化合物が含まれ、一方、光学機能層形成用組成物に、一分子中に光二量化可能な基とエチレン性不飽和結合を有する化合物、及び、エチレン性不飽和結合を複数有する液晶性化合物が含まれる。
【００１６】
（３）光配向膜形成用組成物に、光二量化可能な基を有する化合物が含まれ、一方、光学機能層形成用組成物に、一分子中に光二量化可能な基とエチレン性不飽和結合を有する液晶性化合物、及び、エチレン性不飽和結合を複数有する液晶性化合物が含まれる。
【００１７】
〈光学機能層〉
本発明の光学素子における光学機能層に使用される光学機能層形成用組成物には次の種類が挙げられる。
【００１８】
（１）一分子中に光二量化可能な基とエチレン性不飽和結合を有する液晶性化合物を含む光学機能層形成用組成物。
【００１９】
（２）一分子中に光二量化可能な基とエチレン性不飽和結合を有する化合物、及び、エチレン性不飽和結合を複数有する液晶性化合物を含む光学機能層形成用組成物。
【００２０】
（３）一分子中に光二量化可能な基とエチレン性不飽和結合を有する液晶性化合物、及び、エチレン性不飽和結合を複数有する液晶性化合物を含む光学機能層形成用組成物。
【００２１】
光二量化可能な基としては、シンナメート、クマリン、カルコン、ベンジリデンフタルイミジン、ベンジリデンアセトフェノン、ジフェニルアセチレン、スチルバゾール、ウラシル、キノリノン、チミン、マレインイミド、シンナミリデン酢酸、及びその誘導体などが挙げられる。
【００２２】
エチレン性不飽和結合を有する化合物には、アクリレート類、メタクリレート類、ビニルオキシ類、ビニルエステル類、スチレン類、フマル酸エステル類、マイレン酸エステル類等が挙げられる。
【００２３】
本発明に用いられる光学機能層形成用組成物に含まれる液晶性化合物は、ネマチック規則性、スメクチック規則性、又はコレステリック規則性を有していればよく、光学機能層に含まれる液晶として重合性低分子液晶又は高分子液晶のどちらでもよい。本発明に使用される液晶性化合物においては棒状構造及びディスコティック構造を有する液晶分子が好ましい。
【００２４】
エチレン性不飽和結合を有する液晶性化合物には、アクリレート基、メタクリレート基、ビニルオキシ基を有する液晶性化合物があり、例えば、特開２０００−９８１３３号公報、特開２００２−６９４５０号公報に記載の液晶性化合物が好適に使用できる。
【００２５】
アクリレート基、メタクリレート基、ビニルオキシ基を有する液晶性化合物の一例としては、例えば、下記一般式（１）〜（７）のものが挙げられる。
【００２６】
【化１】
2007086673.tif 000002
【００２７】
【化２】
2007086673.tif 000003
【００２８】
一分子中に光二量化可能な基とエチレン性不飽和結合を有する化合物としては、例えば、アクリレート基、メタクリレート基を有する化合物として、下記の一般式（８）〜（９）で表される化合物が挙げられる。
【００２９】
【化３】
2007086673.tif 000004
【００３０】
（Ｒ1 は水素、又はメチル基を示し、ｌは０又は１を示す。
Ｚは、下記の一般式（１０）で表される化合物である。
【００３１】
【化４】
2007086673.tif 000005
【００３２】
ｍ、ｕは１／１２の整数であり、ｒは０〜１２の整数である。ｎ、ｐ、ｑ、ｔは０又は１である。Ｌはｎｏｎｅ、−ＣＯＯ−、−ＯＣＯ−、−Ｎ＝Ｎ−又は−Ｃ＝Ｃ−を示す。Ｒ3 〜Ｒ7 は水素、
【００３３】
【化５】
2007086673.tif 000006
【００３４】
、−Ｏ（ＣＨ2)v −Ｏ−Ｗ、又は−Ｏ−ＣＯ−Ｗであり、少なくともＲ3 〜Ｒ7 のうち一つは−Ｏ（ＣＨ2)v −Ｏ−Ｗ、又は−Ｏ−ＣＯ−Ｗである。ｖは１〜１２の整数である。Ｗは、下記の各式で表される構造から選ばれる。
【００３５】
【化６】
2007086673.tif 000007
【００３６】
【化７】
2007086673.tif 000008
【００３７】
【化８】
2007086673.tif 000009
【００３８】
【化９】
2007086673.tif 000010
【００３９】
【化１０】
2007086673.tif 000011
【００４０】
【化１１】
2007086673.tif 000012
【００４１】
【化１２】
2007086673.tif 000013
【００４２】
【化１３】
2007086673.tif 000014
【００４３】
【化１４】
2007086673.tif 000015
【００４４】
【化１５】
2007086673.tif 000016
【００４５】
【化１６】
2007086673.tif 000017
【００４６】
【化１７】
2007086673.tif 000018
【００４７】
【化１８】
2007086673.tif 000019
【００４８】
【化１９】
2007086673.tif 000020
【００４９】
Ｒ8 〜Ｒ18は水素、ハロゲン、ＣＮ基、アルキル基、又はメトキシ基などのアルキルオキシ基、又はそれらをフッ化した基を示し、Ｒ19、Ｒ20はメチル基、エチル基などのアルキル基、又はそれらをフッ化した基を示す。）
【００５０】
式（８）、（９）で表される一分子中に光二量化可能な基とエチレン性不飽和結合を有する化合物のうち、液晶性化合物としては、例えば、４’−シンナモイル−４−ビフェニリロキシエチルアクリレート、４’−シンナモイル−４−ビフェニリロキシヘキシルアクリレート、７−〔４−（６−（メタクリロイルオキシ）ヘキシルオキシ）ベンゾイルオキシ〕クマリン、４−メトキシ−フェニル  ４−〔６−（２−メタクリロイルオキシ）ヘキシルオキシ〕ベンゾエート、（Ｅ）−５−〔４−（２−メトキシカルボニルビニル）ベンゾイルオキシ〕−２−（４−プロピルベンゾイルオキシ）安息香酸１１−（２−メタクリロイルオキシ）ウンデシルエステルなどが挙げられる。
【００５１】
光学機能層形成用組成物中の液晶性化合物と非液晶性化合物との質量比は、６０／４０以上１００／０以内であることが好ましい。液晶性化合物と非液晶性化合物の質量比が６０／４０未満であると液晶性化合物の配向が乱れ、ヘイズが高くなる。
【００５２】
本発明に用いられる光学機能層形成用組成物には、上記成分の他に溶剤、光重合開始剤、さらに、界面活性剤、レベリング剤、重合禁止剤等の添加剤を用いることができる。
【００５３】
光重合開始剤：
本発明に係る光学機能層形成用組成物は光重合開始剤を含む。光重合開始剤は、液晶性化合物、非液晶性化合物の重合性基の種類及び量に合わせて、光ラジカル重合開始剤、光カチオン重合開始剤等の中から適宜選択して用いる。
【００５４】
光ラジカル重合開始剤としては、ベンジル、ベンゾインイソブチルエーテル、ベンゾインイソプロピルエーテル、ベンゾフェノン、ベンゾイル安息香酸、ベンゾイル安息香酸メチル、４−ベンゾイル−４’−メチルジフェニルサルファイド、ベンジルメチルケタール、ジメチルアミノメチルベンゾエート、２−ｎ−ブトキシエチル−４−ジメチルアミノベンゾエート、ｐ−ジメチルアミノ安息香酸イソアミル、３，３’−ジメチル４−メトキシベンゾフェノン、メチロベンゾイルフォーメート、２−メチル−１−（４−（メチルチオ）フェニル）−２−モルフォリノプロパン−１−オン、２−ベンジル−２−ジメチルアミノ−１−（４−モルフォリノフェニル）−ブタン−１−オン、１−（４−ドデシルフェニル）−２−ヒドロキシ−２−メチルプロパン−１−オン、１−ヒドロキシシクロヘキシルフェニルケトン、２−ヒドロキシ−２−メチル−１−フェニルプロパン−１−オン、１−（４−イソプロピルフェニル）−２−ヒドロキシ−２−メチルプロパン−１−オン、２−クロロチオキサントン、２，４−ジエチルチオキサントン、２，４−ジエチルチオキサントン、２，４−ジイソプロピルチオキサントン、２，４−ジメチルチオキサントン、イソプロピルチオキサントン、１−クロロ−４−プロキシチオキサントン等を挙げることができる。なお、光重合開始剤のほかに、増感剤を本発明の目的が損なわない範囲で添加することもできる。
【００５５】
光カチオン重合開始剤としては、スルホン酸エステル、イミドスルホネート、ジアルキル−４−ヒドロキシスルホニウム塩、アリールスルホン酸−ｐ−ニトロベンジルエステル、シラノール−アルミニウム錯体、（η6 −ベンゼン）（η5 −シクロペンタジエニル）鉄（ＩＩ）等が例示され、さらに具体的には、ベンゾイントシレート、２，５−ジニトロベンジルトシレート、Ｎ−トシフタル酸イミド等が挙げられるが、これらに限定されるものではない。
【００５６】
光ラジカル重合開始剤としても、光カチオン重合開始剤としても用いられるものとしては、芳香族ヨードニウム塩、芳香族スルホニウム塩、芳香族ジアゾニウム塩、芳香族ホスホニウム塩、トリアジン化合物、鉄アレーン錯体等が例示され、更に具体的には、ジフェニルヨードニウム、ジトリルヨードニウム、ビス（ｐ−ｔｅｒｔ−ブチルフェニル）ヨードニウム、ビス（ｐ−クロロフェニル）ヨードニウム等のヨードニウムのクロリド、ブロミド、ホウフッ化塩、ヘキサフルオロホスフェート塩、ヘキサフルオロアンチモネート塩等のヨードニウム塩、トリフェニルスルホニウム、４−ｔｅｒｔ−ブチルトリフェニルスルホニウム、トリス（４−メチルフェニル）スルホニウム等のスルホニウムのクロリド、ブロミド、ホウフッ化塩、ヘキサフルオロホスフェート塩、ヘキサフルオロアンチモネート塩等のスルホニウム塩、２，４，６−トリス（トリクロロメチル）−１，３，５−トリアジン、２−フェニル−４，６−ビス（トリクロロメチル）−１，３，５−トリアジン、２−メチル−４，６−ビス（トリクロロメチル）−１，３，５−トリアジン等の２，４，６−置換−１，３，５トリアジン化合物等が挙げられるが、これらに限定されるものではない。
【００５７】
このような光重合開始剤の添加量としては、光学機能層形成用組成物中の光重合性成分に対して、一般的には０．０１〜２０質量％、好ましくは０．１〜１０質量％、より好ましくは、０．５〜５質量％の範囲で添加することができる。
【００５８】
溶剤：
光学機能層形成用組成物に用いられる溶剤としては、上記液晶性化合物が溶解し、且つ光配向膜の配向性を阻害しなければ特に限定されるものではない。具体的には、メチルエチルケトン、メチルイソブチルケトン、シクロヘキサノン等のケトン類；ベンゼン、ヘキサン等の炭化水素類；テトラヒドロフラン、１，２−ジメトキシエタン等のエーテル類；クロロホルム、ジクロロメタン等のアルキルハライド類；酢酸メチル、酢酸エチル、酢酸プロピル、酢酸ブチル、プロピレングリコールモノメチルエーテルアセテート等のエステル類；ジエチレングリコールジメチルエーテル、トリエチレングリコールジメチルエーテル等のグライム類；Ｎ，Ｎ−ジメチルホルムアミド等のアミド類；ジメチルスルホキシド等のスルホキシド類；等が挙げられる。
【００５９】
〈光配向膜〉
本発明における光配向膜は、光二量化反応を用いた光配向法により配向規制力を発現させることが可能な配向膜である。本発明の光学素子における光配向膜を形成するのに使用される光配向膜形成用組成物は、基材上或いは基材上に形成されたバリヤ層上に塗布し、光を照射することにより光二量化反応を起こさせて、硬化することにより、配向規制力が生じる。
【００６０】
本発明における光配向膜は、光二量化可能な基を有する化合物を含む光配向膜形成用組成物を用いて形成するものである。
【００６１】
光二量化化合物としては、桂皮酸誘導体、クマリン、カルコン、ベンジリデンフタルイミジン、ベンジリデンアセトフェノン、ジフェニルアセチレン、スチルバゾール、スチリルピリジニウム、ウラシル、キノリノン、マレインイミド又はシンナミリデン酢酸誘導体等を有する化合物を挙げることができ、光二量化可能な基を有するポリマーが好ましい。特に桂皮酸誘導体、クマリン、又はカルコンを側鎖に有する（メタ）アクリル系ポリマー又はマレイミド系ポリマーが好ましく用いられる（例えば、特開平９−１１８７１７号公報、特表平１０−５０６４２０号公報、特表２００３−５０５５６１号公報参照）。
【００６２】
本発明で好ましく用いられるポリマー中の光二量化可能な基を含むユニットの例を下記の各式に示す。
【００６３】
【化２０】
2007086673.tif 000021
【００６４】
（Ｚは前記一般式（１０）で表される化合物である。）
【００６５】
〈支持体〉
支持体の種類は目的とする光学素子の用途に応じて決定されるが、一般的には透明ポリマーフィルム、透明ガラス板等が用いられる。透明とは透過率が８０％以上であることを意味する。透明ポリマーフィルムとして一般的には光学的に等方性のポリマーフィルムが用いられ、例としてはトリアセチルセルロースなどのセルロースフィルム、シクロオレフィン系ポリマー、ノルボルネン系ポリマーからなるフィルムが挙げられる。
【００６６】
液晶表示モードの種類によっては、透明支持体としては光学異方性のポリマーフィルムが用いられる場合もある。光学異方性のポリマーフィルムとしてはポリカーボネート、ポリスルホン、ポリエーテルスルホン、ポリエーテルエーテルケトン、ポリ（メタ）アクリレート、シクロオレフィン系ポリマー、ノルボルネン系ポリマー、セルロースエステル等が用いられる。光学異方性のポリマーフィルムは延伸処理により得ることが一般的である。光学異方性のセルロースエステルフィルムはレタデーション上昇剤の使用、セルロースアセテートの酸化度の低下、冷却溶解法によるフィルムの製造により得られる。
【００６７】
支持体の厚さは２０μｍ〜５００μｍであることが好ましい。
支持体と配向膜との密着性を改善するため、支持体に表面処理（例、グロー放電処理、コロナ放電処理、紫外線処理、火炎処理）を実施してもよく、後述するバリヤ層を形成してもよい。
【００６８】
〈バリヤ層〉
バリヤ層は支持体がプラスチックである場合に、支持体に含まれている可塑剤等の物質が光配向膜に侵入して配向性能を乱すのを防ぐために、支持体からの物質の侵入をブロックするためのものである。バリヤ層としては、支持体からの物質の侵入をブロックする点で、紫外線及び／又は電子線硬化性樹脂からなるバリヤ層形成樹脂組成物が紫外線又は電子線照射により硬化された層であることが好ましい。
【００６９】
紫外線又は電子線硬化性樹脂からなるバリヤ層形成用樹脂組成物は、重合可能なビニル基、アリル基、アクリロイル基、メタクリロイル基、イソプロペニル基、エポキシ基、オキセタン基等の重合性基を二つ以上有するもので、紫外線又は電子線に照射により架橋構造または網目構造を形成するものが好ましい。
【００７０】
これら活性基のうちアクリロイル基、メタクリロイル基またはエポキシ基が重合速度、反応性の面から好ましく多官能モノマーまたはオリゴマーが好ましい。例として、紫外線硬化型のポリオールアクリレート類、エポキシアクリレート類、ウレタンアクリレート類、ポリエステルアクリレート類、エポキシ樹脂が挙げられる。これらの樹脂は通常公知の光重合開始剤とともに使用される。塗布乾燥後に揮発する溶媒成分を除いた紫外線及び／又は電子線硬化性樹脂組成物に含まれる光重合開始剤または光増感剤は該組成物の０．５〜５質量％であることが特に好ましい。
【００７１】
中でも、光配向膜との密着性の点で、紫外線硬化型のポリオールアクリレートが特に好ましい。ポリオールアクリレートの具体例としては、ポリエチレングリコールモノ（メタ）アクリレート、ポリプロピレングリコールモノ（メタ）アクリレート、フェノキシエチル（メタ）アクリレート、等の単官能のアクリレートやメタアクリレート；ポリエチレングリコールジ（メタ）アクリレート、トリメチロールエタン（トリ）アクリレート、ネオペンチルグリコールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、ヘキサンジオールジ（メタ）アクリレート、トリメチロールプロパントリ（アクリロイルオキシプロピル）エーテル、トリ（アクリロイルオキシエチル）イソシアヌレート、ジ（アクリロイルオキシエチル）イソシアヌレート、グリセリンやトリメチロールエタン等の多官能アルコールにエチレンオキサイドやプロピレンオキサイドを付加させた後（メタ）アクリレート化したもの等を挙げることができる。
【００７２】
紫外線及び／又は電子線硬化性樹脂が紫外線又は電子線照射により硬化された層の硬化後の膜厚は、０．０５μｍ以上３０μｍ以下が適当で、好ましくは、０．１〜１５μｍである。乾燥膜厚が厚すぎると光学素子がフィルム上であるときにカールしてしまうことがある。
【００７３】
支持体が未処理のトリアセチルセルロースの場合には、ペンタエリスリトールトリアクリレート、ジ（アクリロイルオキシエチル）イソシアヌレート、または１，６−ヘキサンジオールジアクリレートを少なくとも含む紫外線及び／又は電子線硬化樹脂であることが支持体との密着性の点で好ましい。
【００７４】
〈光学素子の製造方法〉
本発明の光学素子の好ましい製造方法の例を次に説明する。必要な場合に、支持体上にバリヤ層形成用樹脂組成物を塗布し、紫外線又は電子線に照射により架橋構造または網目構造を形成して硬化させる。次に、光配向膜形成用樹脂組成物を塗布して乾燥させ、紫外線、特に、偏光紫外線を照射することにより配向規制力を生じさせた光配向膜を形成する。次いで、光学機能層形成用樹脂組成物を塗布、乾燥し、液晶相形成温度迄加熱した後、紫外線照射又は加熱による重合を行わせて、光配向膜の配向規制力により、液晶分子が配向した光学機能層を形成する。
【実施例】
【００７５】
〔実施例１〕
（バリヤ層の作製）
ペンタエリスリトールトリアクリレート（ＰＥＴ−３０：商品名、日本化薬社製）４０質量部、光重合開始剤イルガキュア１８４（商品名、チバスペシャリティーケミカルズ社製）２質量部、メチルエチルケトン２９質量部、トルエン５８質量部からなる溶液を、トリアセチルセルロースフィルム（ＦＴ−Ｔ８０ＵＺ：商品名、富士写真フィルム社製）上にバーコートし、８０℃で３分間乾燥後、ＵＶ照射装置（フュージョンＵＶシステムズジャパン（株）製、光源：Ｈバルブ）を用いて窒素雰囲気下３０ｍＪ／ｃｍ2 の紫外線を照射して膜厚１μｍのバリヤ層を作製した。
【００７６】
（配向膜の作製）
ポリ〔１−〔２−〔４−〔（Ｅ）−２−メトキシカルボニルビニル〕フェノキシ〕エトキシカルボニル〕−１−メチルエチレン〕をシクロペンタノンに溶解し、固形分２％溶液とし、この溶液を前記工程で作製したバリヤ層上にワイヤーバーにて塗工後８０℃の温風で２分間加熱乾燥し、乾燥質量０．０７ｇ／ｍ2 の膜を得た。そのサンプルに対し、３１０ｎｍの直線偏光の紫外線を１０ｍＪ／ｃｍ2 照射した。
【００７７】
（光学機能層の形成）
下記の式（１１）に示される重合性液晶性化合物７質量部、下記の式（１２）に示される一分子中に光二量化可能な基とアクリロイル基を有する化合物Ａ３質量部、イルガキュア９０７（商品名、チバスペシャリティーケミカルズ社製）０．５質量部をメチルエチルケトン／トルエン＝１／３混合溶剤に溶解し、固形分１０％溶液として、光学機能層作製用溶液を得た。この溶液を前記工程で作製した光配向膜上にワイヤーバーにて塗工し、５０℃で１分加熱、さらに９５℃で２分間加熱して液晶を配向させた後、ＵＶ照射装置（フュージョンＵＶシステムズジャパン（株）製、光源：Ｈバルブ）を用いて窒素雰囲気下３００ｍＪ／ｃｍ2 の紫外線を照射して塗膜を硬化させた。これにより、配向膜上にネマチック液晶層が形成され、最終的に、本実施例１に係る光学素子が製造された。
【００７８】
【化２１】
2007086673.tif 000022
【００７９】
【化２２】
2007086673.tif 000023
【００８０】
（密着性の評価）
ＪＩＳ−Ｋ−５４００に準拠した碁盤目試験を行った。具体的にはネマチック液晶層塗布面上に１ｍｍ間隔で縦、横に１１本の切れ目をいれ、１ｍｍ角の碁盤目を１００個つくった。この上にセロハンテープを貼り付け、９０度の角度で素早く剥がした。剥がれずに残った碁盤目は８０個であり、密着性が優れていた。
【００８１】
（ヘイズの評価）
本光学素子はディスプレイに使用するため、ヘイズ値が低いことが要求される。ヘイズ値は、液晶層の配向性が悪い場合に高くなる傾向がある。濁度計ＮＤＨ２０００（商品名、日本電色工業（株）製）にてヘイズ値を測定したところ、ヘイズ値０．４％と良好であった。
【００８２】
〔実施例２〕
前記式（１１）に示される重合性液晶性化合物５質量部、前記式（１２）に示される一分子中に光二量化可能な基とアクリロイル基を有する化合物Ａ５質量部、イルガキュア９０７（商品名、チバスペシャリティーケミカルズ社製）０．５質量部をメチルエチルケトン／トルエン＝１／３混合溶剤に溶解し、固形分１０％溶液を光学機能層作製用溶液とすること以外は前記実施例１と同様にして光学素子を作製し、密着性・ヘイズを評価した。剥がれずに残った碁盤目は９５個と密着性は良好であったが、ヘイズ値は２％と高かった。
【００８３】
〔実施例３〕
前記式（１１）に示される重合性液晶性化合物７質量部、下記の式（１３）に示される一分子中に光二量化可能な基とアクリロイル基を有する化合物Ｂ３質量部、イルガキュア９０７（商品名、チバスペシャリティーケミカルズ社製）０．５質量部をメチルエチルケトン／トルエン＝１／３混合溶剤に溶解し、固形分１０％溶液を光学機能層作製用溶液とすること以外は前記実施例１と同様にして光学素子を作製し、密着性・ヘイズを評価した。剥がれずに残った碁盤目は８０個と密着性は良好であり、ヘイズ値も０．４％と良好であった。
【００８４】
【化２３】
2007086673.tif 000024
【００８５】
〔比較例１〕
前記式（１１）に示される重合性液晶性化合物１０質量部、イルガキュア９０７（商品名、チバスペシャリティーケミカルズ社製）０．５質量部をメチルエチルケトン／トルエン＝１／３混合溶剤に溶解し、固形分１０％溶液を光学機能層作製用溶液とすること以外は前記実施例１と同様にして光学素子を作製し、密着性・ヘイズを評価した。剥がれずに残った碁盤目は０個であり密着性が悪かった。ヘイズ値は０．３％と良好であった。
【産業上の利用可能性】
【００８６】
本発明の光学素子は、光配向膜と光学機能層との密着性に優れるため、耐久性に優れる。本発明の光学素子は、例えば、位相差板、偏光子、ディスプレイ用のカラーフィルター等に有用である。
【図面の簡単な説明】
【００８７】
【図１】本発明の光学素子の基本的な層構成の１例を示す図である。
【図２】本発明の光学素子の基本的な層構成のさらに別の１例を示す図である。
【符号の説明】
【００８８】
１    支持体
２    光配向膜
３    光学機能層
４    バリヤ層
【図１】
2007086673.tif 000025
【図２】
2007086673.tif 000026